(57)【特許請求の範囲】
【請求項１】
燃料電池用電解質であって、
下記化学式（Ｆ１）で表され、芳香族骨格を主鎖とするイオン伝導性セグメントと芳香族骨格を主鎖とする非イオン伝導性セグメントとで構成されるブロックコポリマーである
ことを特徴とする燃料電池用電解質。
【化１】
0005728417.tif 000035
ただし、イオン伝導性セグメントの置換基Ｒ1は、少なくとも、接続の基部としての電子供与性基と、末端部としての極性基であるイオン交換基と、を有する置換基であり、非イオン伝導性セグメントの置換基Ｒ2は、少なくとも、接続の基部としての電子供与性基を有する置換基である。
【請求項２】
請求項１に記載の燃料電池用電解質であって、
前記イオン伝導性セグメントと前記非イオン伝導性セグメントの組成比は、前記ブロックコポリマーが難水溶性または非水溶性を有する範囲であることを特徴とする燃料電池用電解質。
【請求項３】
請求項１または請求項２に記載の燃料電池用電解質であって、
前記イオン伝導性セグメントと前記非イオン伝導性セグメントの組成比が１：９〜３：７のユニット比の範囲内であることを特徴とする燃料電池用電解質。
【請求項４】
請求項１ないし請求項３のいずれか一項に記載の燃料電池用電解質であって、
数量平均分子量に対する重量平均分子量の比である分散比が１〜１．５０の範囲内であることを特徴とする燃料電池用電解質。
【請求項５】
請求項１ないし請求項４のいずれか一項に記載の燃料電池用電解質であって、
前記ブロックコポリマーは、下記反応式（１）および（２）に従った触媒移動型縮合重合によってイオン伝導性用セグメントと非イオン伝導性用セグメントとで構成されたコポリマーを形成し、形成したコポリマーの前記イオン伝導性用セグメントを構成するイオン伝導性用モノマーの置換基に有する保護基付の極性基を脱保護することにより形成される
ことを特徴とする燃料電池用電解質。
【化２】
0005728417.tif 000036
【化３】
0005728417.tif 000037
ただし、置換基Ｒ1'は、少なくとも、接続の基部としての電子供与性基と、末端部としての保護基付の極性基と、を有する置換基であり、置換基Ｒ2は、少なくとも、接続の基部としての電子供与性基を有する置換基である。
【請求項６】
請求項１ないし請求項５のいずれか一項に記載の燃料電池用電解質を用いて電極触媒層を構成した燃料電池。
【請求項７】
請求項１ないし請求項５のいずれか一項に記載の燃料電池用電解質を電解質膜として用いた燃料電池。
【請求項８】
燃料電池用電解質の製造方法であって、
下記反応式（１）および（２）に従った触媒移動型縮合重合によってブロックコポリマーを形成する工程と、
前記ブロックコポリマーを構成するイオン伝導性用セグメントと非イオン伝導性用セグメントのうち、前記イオン伝導性用セグメントを構成するイオン伝導性用モノマーの置換基に有する保護基付の極性基を脱保護する工程と、
を備えることを特徴とする燃料電池用電解質の製造方法。
【化４】
0005728417.tif 000038
【化５】
0005728417.tif 000039
ただし、置換基Ｒ1'は、少なくとも、接続の基部としての電子供与性基と、末端部としての保護基付の極性基と、を有する置換基であり、置換基Ｒ2は、少なくとも、接続の基部としての電子供与性基を有する置換基である。
【発明の詳細な説明】
【技術分野】
【０００１】
本発明は、燃料電池用電解質膜に関するものである。
【背景技術】
【０００２】
燃料電池の膜電極接合体（ＭＥＡ：Membrane Electrode Assembly ）の電解質膜や電極触媒層中に含まれるプロトン伝導性の電解質には、従来から主に用いられているフッ素系電解質（例えば、Ｎａｆｉｏｎ（登録商標））や、炭化水素系電解質が知られている。炭化水素系電解質の例として、下記特許文献１には、疎水性セグメント（「ブロック」とも呼ぶ）と親水性セグメントとが交互に配列してミクロ相分離構造が誘起されたブロックコポリマー（ブロック共重合体）が記載されている。
【先行技術文献】
【特許文献】
【０００３】
【特許文献１】特開２００６−３１２７４２号公報
【特許文献２】特開２００９−２５９７９６号公報
【特許文献３】特開２００７−２６５９５５号公報
【特許文献４】特開２０１１−００９２０１号公報
【発明の概要】
【発明が解決しようとする課題】
【０００４】
ところで、燃料電池に用いられる炭化水素系電解質材料としては、要求される発電性能に応じたプロトン伝導性やガス透過性（特に、酸素透過性）、耐熱性等を得ることができるように、ミクロ相分離構造を精密に制御可能であることが望ましい。しかしながら、上記特許文献１に記載されたブロックコポリマーのように、芳香族骨格を主鎖とするポリマーは、ガラス転移温度Ｔｇが高いために、ミクロ相分離構造の制御が困難であるという問題がある。この問題を解決する方法として、単純には、非イオン伝導性成分である疎水性セグメントにガラス転移温度Ｔｇが低いポリマーを採用することや、エーテル鎖等で可とう性を付与すること、等が考えられる。しかしながら、これらの方法を用いた場合には、芳香族骨格を主鎖とするポリマーの利点として期待されている高耐熱性や高膨潤抑制効果が失われることになる。
【０００５】
本発明は、上述の課題を解決するためになされたものであり、ミクロ相分離構造の制御が可能な炭化水素系の燃料電池用電解質を提供することを目的とする。
【課題を解決するための手段】
【０００６】
本発明は、上述の課題の少なくとも一部を解決するためになされたものであり、以下の形態または適用例として実現することが可能である。
［形態１］
燃料電池用電解質であって、
後述する化学式（Ｆ１）で表され、芳香族骨格を主鎖とするイオン伝導性セグメントと芳香族骨格を主鎖とする非イオン伝導性セグメントとで構成されるブロックコポリマーである
ことを特徴とする燃料電池用電解質。
形態１の燃料電池用電解質膜では、芳香族骨格のみを主鎖とするイオン伝導性セグメントと芳香族骨格のみを主鎖とする非イオン伝導性セグメントによるミクロ相分離構造により、耐熱性を維持しつつ、プロトン伝導性を向上させることができる。
【０００７】
［適用例１］
燃料電池用電解質であって、芳香族骨格を主鎖とするイオン伝導性セグメントと芳香族骨格を主鎖とする非イオン伝導性セグメントとで構成されるブロックコポリマーであることを特徴とする燃料電池用電解質。
適用例１の燃料電池用電解質膜では、芳香族骨格のみを主鎖とするイオン伝導性セグメントと芳香族骨格のみを主鎖とする非イオン伝導性セグメントによるミクロ相分離構造により、耐熱性を維持しつつ、プロトン伝導性を向上させることができる。
【０００８】
［適用例２］
適用例１に記載の燃料電池用電解質であって、前記イオン伝導性セグメントと前記非イオン伝導性セグメントの組成比は、前記ブロックコポリマーが難水溶性または非水溶性を有する範囲であることを特徴とする燃料電池用電解質。
この場合には、発電により生成された水に溶解して性能が劣化することを抑制することができる。
【０００９】
［適用例３］
適用例１または適用例２に記載の燃料電池用電解質であって、前記イオン伝導性セグメントと前記非イオン伝導性セグメントの組成比が１：９〜３：７のユニット比の範囲内であることを特徴とする燃料電池用電解質。
この場合には、イオン伝導性セグメントと比イオン伝導性セグメントによるミクロ相分離構造を構成することが可能である。
【００１０】
［適用例４］
適用例１ないし適用例３のいずれか一つに記載の燃料電池用電解質膜であって、さらに、数量平均分子量に対する重量平均分子量の比である分散比が１〜１．５０の範囲内であることを特徴とする燃料電池用電解質。
この場合には、緻密なミクロ相分離構造となるように制御することができる。
【００１１】
［適用例５］
適用例１ないし適用例４のいずれか一つに記載の燃料電池用電解質であって、さらに、前記ブロックコポリマーは、下記反応式（１）および（２）に従った触媒移動型縮合重合によってイオン伝導性用セグメントと非イオン伝導性用セグメントとで構成されたコポリマーを形成し、形成したコポリマーの前記イオン伝導性用セグメントを構成するイオン伝導性用モノマーの置換基に有する保護基付の極性基を脱保護することにより形成されることを特徴とする燃料電池用電解質。
【化１】
0005728417.tif 000002
【化２】
0005728417.tif 000003
ただし、置換基Ｒ1'は、少なくとも、接続の基部としての電子供与性基と、末端部としての保護基付の極性基と、を有する置換基であり、置換基Ｒ2は、少なくとも、接続の基部としての電子供与性基を有する置換基である。
適用例５の燃料電池用電解質では、各セグメントのセグメント長（ユニット数）や分子量を精密に制御することができ、適用例１ないし適用例４に記載の燃料電池用電解質を容易に形成することができる。
【００１２】
［適用例６］
適用例１ないし適用例５のいずれか一つに記載の燃料電池用電解質を用いて電極触媒層を構成した燃料電池。
適用例１ないし適用例５のいずれか一つに記載の燃料電池用電解質を用いて電極触媒層を構成した燃料電池では、高耐熱性を維持しつつ、ＩＶ特性を向上させた燃料電池を提供することができる。
【００１３】
［適用例７］
適用例１ないし適用例５のいずれか一つに記載の燃料電池用電解質を電解質膜として用いた燃料電池。
適用例１ないし適用例５のいずれか一つに記載の燃料電池用電解質を電解質膜として用いた燃料電池でも、高耐熱性を維持しつつ、ＩＶ特性を向上させた燃料電池を提供することができる。
【００１４】
［適用例８］
燃料電池用電解質の製造方法であって、下記反応式（１）および（２）に従った触媒移動型縮合重合によってブロックコポリマーを形成する工程と、前記ブロックコポリマーを構成するイオン伝導性用セグメントと非イオン伝導性用セグメントのうち、前記イオン伝導性用セグメントを構成するイオン伝導性用モノマーの置換基に有する保護基付の極性基を脱保護する工程と、を備えることを特徴とする燃料電池用電解質の製造方法。
【化３】
0005728417.tif 000004
【化４】
0005728417.tif 000005
ただし、置換基Ｒ1'は、少なくとも、接続の基部としての電子供与性基と、末端部としての保護基付の極性基と、を有する置換基であり、置換基Ｒ2は、少なくとも、接続の基部としての電子供与性基を有する置換基である。
適用例８の燃料電池用電解質の製造方法によれば、ブロックコポリマーを構成する各セグメントのセグメント長（ユニット数）や分子量を精密に制御することができ、適用例１ないし適用例４に記載の燃料電池用電解質を容易に形成することができる。
【００１５】
本発明は、上述の燃料電池用電解質やこれを用いた燃料電池、燃料電池用電解質の製造方法の他、この燃料電池用電解質を用いた電解質膜、この電解質膜の製造方法、この燃料電池用電解質膜を用いた膜電極接合体等の種々の態様で実現することができる。
【図面の簡単な説明】
【００１６】
【図１】触媒移動型縮合重合について示す説明図である。
【図２】本発明の燃料電池用電解質を用いた燃料電池の一例としての概略構成を示す模式図である。
【図３】実施例１〜３の電解質をそれぞれガラス基板上に形成したキャスト膜の表面を観察したＡＦＭ像である。
【図４】比較例および実施例１〜３のキャスト膜のプロトン伝導度σの測定結果を示すグラフである。
【図５】比較例および実施例１，２の電解質をそれぞれ電極触媒層の電解質として用いて構成した燃料電池のＩＶ特性の測定結果を示すグラフである。
【図６】実施例１および実施例２の電解質をそれぞれカーボン基板上に形成したキャスト膜の表面を観察したＡＦＭ像である。
【発明を実施するための形態】
【００１７】
Ａ．燃料電池用電解質の構造：
本発明の実施の形態としての燃料電池用電解質は、下記化学式（Ｆ１）で示されるように、イオン伝導性セグメント（「イオン伝導性ブロック」とも呼ぶ）Ｓと非イオン伝導性セグメント（「非イオン伝導性ブロック」とも呼ぶ）Ｈとで構成されるブロックコポリマーＳ−Ｈである。
【化５】
0005728417.tif 000006
【００１８】
置換基Ｒ1の（Ａ）は電子供与性基であればよい。（Ｂ）は全く限定がなく、省略も可能である。（Ｃ）はスルホ基等の極性基であればよい。なお、具体的には、置換基Ｒ1としては、下記化学式（Ｆ２ａ）〜（Ｆ２ｆ）で表される置換基が例として挙げられる。また、下記化学式（Ｆ３）のように、（Ｆ２ａ）式〜（Ｆ２ｆ）式のうちのいずれか二つで構成される２分枝型の置換基も例として挙げられる。置換基Ｒ2の（Ｄ）も置換基Ｒ1の（Ａ）と同様に電子供与性基であればよい。また、置換基Ｒ2の（Ｅ）も置換基Ｒ1の（Ｂ）と同様に全く限定がなく、省略も可能である。なお、具体的には、置換基Ｒ2としては、下記化学式（Ｆ４ａ）〜（Ｆ４ｆ）で表される置換基が例として挙げられる。
【化６】
0005728417.tif 000007
【化７】
0005728417.tif 000008
【化８】
0005728417.tif 000009
【００１９】
なお、各化学式の添え字ｎ，ｐ，ｑは、それぞれを一般式として表すための任意の自然数であり、各化学式で独立した数値に設定される。イオン伝導性セグメントＳの添え字ｌおよび非イオン伝導性セグメントＨの添え字ｍは、それぞれのユニット数（「セグメント長」あるいは「ブロック長」とも呼ぶ）を示しており、任意の自然数である。
【００２０】
イオン伝導性セグメントＳは、スルホ基（−ＳＯ3Ｈ）のような極性基をイオン交換基として有する親水性の芳香族骨格（本例ではフェニレン骨格）のモノマーが重合されたものであり、芳香族骨格のみを主鎖とするユニット数ｌのポリマー（重合体）である。非イオン伝導性セグメントＨは、イオン交換基を有さない疎水性の芳香族骨格（本例ではフェニレン骨格）のモノマーが重合されたものであり、芳香族骨格のみを主鎖とするユニット数ｍ（ｍは任意の整数）のポリマーである。なお、イオン伝導性セグメントは親水性セグメント（「親水性ブロック」とも呼ぶ）であり、非イオン伝導性セグメントは、疎水性セグメント（「疎水性ブロック」とも呼ぶ）である。
【００２１】
ここで、イオン伝導性セグメントＳと非イオン伝導性セグメントＨの組成比は、ブロックコポリマーが難水溶性または非水溶性を有する範囲であることが好ましい。水溶性の場合、発電によって発生した水に溶解してしまい、性能劣化を招くからである。また、それぞれのユニット数ｌ，ｍは、イオン伝導性セグメントＳと非イオン伝導性セグメントＨの組成比が１：９〜３：７のユニット比の範囲内となるように設定されることが好ましい。また、分子量の分散比Ｍｗ／Ｍｎ（Ｍｗ：重量平均分子量，Ｍｎ：数量平均分子量）が１〜１．５０の範囲内となるように設定されることが好ましい。セグメントの組成比や分子量の分散比が上記範囲内であれば、ブロック構造が緻密に制御されていると考えられ、良好なプロトン伝導性やガス透過性が確保できると考えられる。また、主鎖が芳香族骨格のみで形成されているので、ガラス転移温度Ｔｇを高く維持することができ、耐熱性を高く保つことができると考えられる。
【００２２】
Ｂ．燃料電池用電解質の製造方法
燃料電池用電解質としてのブロックコポリマーＳ−Ｈは、下記反応式（１），（２）に従って製造することができる。まず、（１）式に示すように、第１のマグネシウムハロゲン化モノマーＧＭ１を、触媒移動型縮合重合により重合して、第１のホモポリマーＨＰ１を合成する。この重合は、例えば、Ni(dppe)Cl2を触媒として用いて実施される。続いて、（２）式に示すように、得られた第１のホモポリマーＨＰ１に、第２のマグネシウムハロゲン化モノマーＧＭ２を加えて、同様に、触媒移動型縮合重合により重合して、第１のホモポリマーＨＰ１の末端に続けて、第２のホモポリマーＨＰ２を合成する。これにより、第１のホモポリマーＨＰ１に続けて第２のホモポリマーＨＰ２が合成されたジブロックコポリマー（単に「ブロックコポリマー」とも呼ぶ）ＮＳ−Ｈを合成する。なお、反応温度としては、管理された一定の温度に設定される。例えば、室温に設定される。なお、室温は、例えば、標準的には２５℃であるが、これに限定されるものではなく、種々の温度、例えば、１５℃〜３５℃の範囲のいずれかの温度としてもよい。
【化９】
0005728417.tif 000010
【化１０】
0005728417.tif 000011
【００２３】
なお、第１のマグネシウムハロゲン化モノマーＧＭ１は、下式（３）に示すように、第１のモノマーＭ１に、例えば、イソプロピルマグネシウムクロライド・ニッケルクロライド（iPrMgCl・LiCl）を反応させることにより、芳香族マグネシウムハロゲン化物としたグリニャール試薬である。第２のマグネシウムハロゲン化モノマーＧＭ２も、同様に、下式（４）に示すように、第２のモノマーＭ２を芳香族マグネシウムハロゲン化物としたグリニャール試薬である。
【化１１】
0005728417.tif 000012
【化１２】
0005728417.tif 000013
【００２４】
なお、第１のモノマーＭ１および第１のマグネシウムハロゲン化モノマーＧＭ１の置換基Ｒ1'は、上記した置換基Ｒ1の極性基（Ｃ）を、例えば、スルホ基を保護基により保護したスルホ基エステルのように、極性基を保護基により保護した置換基である。例えば、上記（Ｆ２ａ）式〜（Ｆ２ｆ）式，（Ｆ３）式の置換基Ｒ1に対しては、それぞれ、下記化学式（Ｆ５ａ）〜（Ｆ５ｇ）の置換基Ｒ1'が対応する。
【化１３】
0005728417.tif 000014
なお、保護基Ｒ3は極性基であるスルホ基（−ＳＯ3Ｈ）を保護するものであれば特に限定はない。
【００２５】
そして、得られたブロックコポリマーＮＳ−Ｈの保護基を脱保護し、第１のホモポリマーＨＰ１を脱保護することにより、イオン伝導性セグメント（親水性セグメント）と非イオン伝導性セグメント（疎水性セグメント）とで構成されるブロックコポリマーＳ−Ｈが作製される。このブロックコポリマーＳ−Ｈは、燃料電池用電解質として使用される。なお、脱保護前の第１のホモポリマーＨＰ１を構成するモノマーを「イオン伝導性用モノマー」とも呼ぶ。また、脱保護されない第２のホモポリマーＨＰ２を構成するモノマーを「非イオン伝導性用モノマー」とも呼ぶ。
【００２６】
図１は、触媒移動型縮合重合について示す説明図である。図に示すように、まず、２つのモノマーの活性化状態となっているＭｇＣｌの位置の結合手が、Ｎｉ触媒のＮｉの２つの結合手とそれぞれ結合されることにより、２つのモノマーが重合される。このとき、Ｎｉ触媒は、合成されたポリマーのポリマー鎖の片末端に移動して、その片末端の結合手およびその片末端に存在していたＢｒの結合手と結合し、その片末端の位置を活性化状態とする。次に、ポリマー鎖の片末端でＢｒと結合しているＮｉ触媒のＮｉの一方の結合手が、新たな１つのモノマーのＭｇＣｌの位置の結合手と結合されることにより、３つのモノマーが重合される。このときも、同様に、Ｎｉ触媒は、合成されたポリマーのポリマー鎖の片末端に移動して、その片末端の結合手およびその片末端に存在していたＢｒの結合手と結合し、その片末端の位置を活性化状態とする。触媒移動型縮合重合は、合成されたポリマーのポリマー鎖の片末端を常に活性化状態として重合を繰り返すことにより、複数のモノマーが重合された芳香族骨格のみを主鎖とするポリマーを作製することが可能となる。
【００２７】
この触媒移動型縮合重合は、分子量分布が狭く、位置規則性の高い重合を行えるものである。このため、触媒移動型縮合重合は、モノマーの量や、触媒量、反応温度、反応時間等の条件を管理することにより、芳香族骨格のみを主鎖とするポリマーのユニット数の制御や分子量分布の制御を精密に行うことが可能となる。
【００２８】
従って、上記反応式（１），（２）に従って作製される燃料電池用電解質としてのブロックコポリマーＳ−Ｈでは、触媒移動型縮重合によって、芳香族骨格のみを主鎖とするイオン伝導性セグメントのユニット数および芳香族骨格のみを主鎖とする非イオン伝導性セグメントのユニット数を精密に制御することができる。これにより、イオン伝導性セグメントと非イオン伝導性セグメントによるミクロ相分離構造を精密に制御することが可能である。この結果、芳香族骨格を主鎖とするポリマーの特徴である高耐熱性および高膨潤抑制効果を維持しつつ、良好なプロトン伝導性およびガス透過性を得ることが可能となる。
【００２９】
Ｃ．燃料電池の構成：
図２は、本発明の燃料電池用電解質を用いた燃料電池の一例としての概略構成を示す模式図である。この燃料電池１０は、膜電極接合体２０と、膜電極接合体２０の両側の面に配置されたガス拡散層３０ａ，３０ｃと、膜電極接合体及びガス拡散層３０ａ，３０ｃを両側から挟持するセパレータ４０ａ，４０ｃと、を備える。膜電極接合体２０は、電解質膜２２と、電解質膜２２の両側の面に形成された電極触媒層２４ａ，２４ｃと、を備える。電極触媒層２４ａおよびガス拡散層３０ａがアノード側電極を構成し、電極触媒層２４ｃおよびガス拡散層３０ｃがカソード側電極を構成する。なお、ガス拡散層３０ａ，３０ｃは必ずしも必要ではない。
【００３０】
膜電極接合体２０は、種々の一般的な方法、例えば、電解質膜２２の両面に、白金や白金を含む合金等の触媒を担持したカーボンと、上記した本発明の燃料電池用電解質と、水と、エタノールと、を混合した分散液である触媒インクや触媒ペーストを塗布・乾燥させて電極触媒層２４ａ，２４ｃを形成することにより、作製することができる。電解質膜２２としては、Ｎａｆｉｏｎ（登録商標）等のフッ素系電解質あるいは上記した本発明の燃料電池用電解質を、種々の一般的な方法、例えば、剥離可能な基材上に電解質溶液を塗布・乾燥させることにより作製することができる。
【００３１】
ガス拡散層３０ａ，３０ｃは、多孔質性のカーボン織布や、カーボン不織布、カーボンペーパー等の一般的な材料により構成することができる。
【００３２】
この燃料電池１０は、上記したように、芳香族骨格のみを主鎖とするイオン伝導性セグメントと芳香族骨格のみを主鎖とする非イオン伝導性セグメントによるミクロ相分離構造を精密に制御することが可能な炭化水素系の燃料電池用電解質を用いているので、従来の炭化水素系電解質を用いた場合に比べて、容易に、高耐熱性を維持しつつ、発電性能を向上させることが可能である。
【００３３】
Ｄ．実施例：
Ｄ１．燃料電池用電解質の作製：
（１）実施例１〜３
上記した燃料電池用電解質の効果を確認すべく、以下に示す方法に従って、実施例１〜３の３種類の炭化水素系電解質を作製した。
【００３４】
＜非イオン伝導性用モノマーの作製＞
上記した非イオン伝導性セグメント（疎水性セグメント）を構成する非イオン伝導性用モノマーとしての第２のモノマーＭ２を、以下のようにして作製した。
【００３５】
まず、下記反応式（５）に示すように、ヒドロキノン（Hydroquinone）と、炭酸カリウム（K2CO3）および1-ブロモへキサン（1-Bromohexan）とを反応させてＤＨＢを作製した。
【化１４】
0005728417.tif 000015
【００３６】
具体的には、まず、還流冷却管を付けた三口フラスコを用意し、窒素雰囲気下とした三口フラスコ中で、ＤＭＦ（N,N-dimethylformamide）にヒドロキノンを溶解させた。次いで炭酸カリウムおよび1-ブロモへキサンを加え、室温（２５℃）で１時間攪拌した。そして、この攪拌溶液を加熱し、８０℃で１８時間攪拌を行った。この結果得られた暗褐色の液体を精製水に展開して、残存した炭酸カリウムを完全に溶解させた後、ジクロロメタン（dichloromethane）を用いて抽出を行った。そして、抽出物を精製水で洗浄した後、硫酸マグネシウムを用いて乾燥させ、吸引濾過により硫酸マグネシウムを除去し、エバポレーターによりジクロロメタンを留去した。この結果得られた暗褐色の固体を、冷メタノールで洗浄した後、メタノールで再結晶化させ、４０℃で減圧乾燥させることにより、目的のＤＨＢを作製した。なお、上記作製における各物質の配合比は、例えば、下記表１に示す通りである。
【表１】
0005728417.tif 000016
【００３７】
次に、下記反応式（６）に示すように、得られたＤＨＢと臭素（Br2）とを反応させて第２のモノマーＭ２としてのＤＢＨＢを作製した。
【化１５】
0005728417.tif 000017
【００３８】
具体的には、まず、滴下漏斗と還流冷却管とアルカリトラップとを付けた三口フラスコを用意し、窒素雰囲気下とした三口フラスコ中で、ＤＨＢを四塩化炭素（CCl4）に溶解させた。次に、クーリングバスを用いて０℃に冷却した後、滴下漏斗から臭素を３０分程度掛けて緩やかに滴下し、０℃に保ったまま１８時間攪拌した。その後、亜硫酸ナトリウム（Na2SO3）の飽和水溶液を加えることにより、残存した臭素を取り除いた。溶液が無色透明になった後、溶液を精製水に展開し、ジクロロメタンを用いて抽出を行った。そして、抽出物を精製水で洗浄した後、硫酸マグネシウムを用いて乾燥させ、吸引濾過により硫酸マグネシウムを除去し、エバポレーターによりジクロロメタンを留去した。この結果得られた白色の固体を、エタノールで再結晶化させ、５０℃で減圧乾燥させることにより、目的の第２のモノマーＭ２であるＤＢＨＢを作製した。なお、上記作製における各物質の配合比は、例えば、下記表２に示す通りである。
【表２】
0005728417.tif 000018
【００３９】
＜イオン伝導性用モノマーの作製＞
上記したイオン伝導性用セグメント（親水性セグメント）を構成するイオン伝導性用モノマーとしての第１のモノマーＭ１を、以下のようにして作製した。
【００４０】
まず、下記反応式（７）に示すように、4-フェニルブチルブロマイド（4-Phenylbutylbromide）と、クロロスルホン酸（Chlorosulfuric-acid）とを反応させてＳＣＰＢｕＢを作製した。
【化１６】
0005728417.tif 000019
【００４１】
具体的には、まず、滴下漏斗と還流冷却管とアルカリトラップとを付けた三口フラスコを用意し、窒素雰囲気下とした三口フラスコに、4-フェニルブチルブロマイド入れた。０℃に冷却した後、滴下漏斗からクロロスルホン酸を３０分程度掛けて緩やかに滴下し、０℃を保ったまま１時間攪拌した。得られた赤色溶液を、冷水に展開し、ジクロロメタンを加え、完全に溶解させた。この溶液からジクロロメタンを用いて抽出を行い、抽出物を５ｗｔ％の水酸化ナトリウム（NaOH）水溶液、精製水で洗浄した後、硫酸マグネシウムを用いて乾燥させた。そして、吸引濾過による硫酸マグネシウムの除去、エバポレーターによるジクロロメタンの留去後、４０℃で一晩減圧乾燥させることにより、目的のＳＣ−ＰＢｕＢを作製した。なお、上記作製における各物質の配合比は、例えば、下記表３に示す通りである。
【表３】
0005728417.tif 000020
【００４２】
次に、下記反応式（８）に示すように、得られたＳＣ−ＰＢｕＢと2,2-ジメチルプロパノール（2,2-Dimetylpropanol）のピリジン(Pyridine)溶液とを反応させてＮＳ−ＰＢｕＢを作製した。
【化１７】
0005728417.tif 000021
【００４３】
具体的には、窒素雰囲気下とした三口フラスコ中に、ＳＣ−ＰＢｕＢと2,2-ジメチルプロパノールのピリジン溶液を入れ、室温（２５℃）で３時間攪拌した。得られた溶液をジクロロメタン１．０Ｍの塩酸、精製水で洗浄し、エバポレーターでジクロロメタンを留去した。得られた粘性液体を、カラムクロマトグラフィー（WakogelC-300（和光純薬工業株式会社製），展開溶媒  ノルマルヘキサン（n-hexane）:ＴＨＦ（Tetrahydrofuran）（９：１，v/v），Ｒf＝０．１）により精製した。得られた精製物から展開溶媒をエバポレーターにより留去し、４０℃で一晩減圧乾燥させることにより、目的のＮＳ−ＰＢｕＢを作製した。なお、上記作製における各物質の配合比は、例えば、下記表４に示す通りである。
【表４】
0005728417.tif 000022
【００４４】
そして、下記反応式（９）に示すように、得られたＮＳ−ＰＢｕＢとヒドロキノンと炭酸カリウムとを反応させてＮＳ−ＤＰＢを作製した。
【化１８】
0005728417.tif 000023
【００４５】
具体的には、還流冷却管を付けた三口フラスコを用意し、窒素雰囲気下とした三口フラスコ中で、ヒドロキノンをＤＭＦ中に溶解させた。次いで炭酸カリウムおよびＮＳ−ＰＢｕＢを加え、室温（２５℃）で１時間攪拌した。そして、この攪拌溶液を加熱し、８０℃で１８時間攪拌を行った。この結果得られた暗褐色の液体を精製水に展開して、残存した炭酸カリウムを完全に溶解させた後、ジクロロメタンを用いて抽出を行なった。そして、抽出物を精製水で洗浄した後、硫酸マグネシウムを用いて乾燥させ、吸引濾過により硫酸マグネシウムを除去し、エバポレーターによりジクロロメタンを留去した。この結果得られた暗褐色の固体を、冷メタノールで洗浄した後、メタノールで再結晶化させ、４０℃で減圧乾燥させることにより、目的のＮＳ−ＤＰＢを作製した。なお、上記作製における各物質の配合比は、例えば、下記表５に示す通りである。
【表５】
0005728417.tif 000024
【００４６】
最後に、下記反応式（１０）に示すように、得られたＮＳ−ＤＰＢと臭素とを反応させて第１のモノマーＭ１としてのＮＳ−ＤＢＰＢを作製した。
【化１９】
0005728417.tif 000025
【００４７】
なお、上記反応式（１０）に示した反応の具体例は、第２のモノマーＭ２としてのＤＢＨＢを作製する場合の具体例（反応式（６）および表示２参照）と同様であるので、説明を省略する。
【００４８】
＜ブロックコポリマーの合成＞
作製した第１のモノマーＭ１としてのＮＳ−ＤＢＰＢ、および、第２のモノマーＭ２としてのＤＢＨＢを用いて、上記反応式（３），（４）に従って第１および第２のハロゲン化モノマーＧＭ１，ＧＭ２を作製し、上記反応式（１），（２）に従って下記化学式（Ｆ６）のブロックコポリマーＮＳ−Ｈ（ｌ−ｍ）を作製した。
【化２０】
0005728417.tif 000026
【００４９】
具体的には、グローブボックス内において、アルゴン雰囲気下としたサンボトル中で第１のモノマーＭ１であるＮＳ−ＤＢＰＢをＴＨＦに溶解させ、これにイソプロピルマグネシウムクロライド・リチウムクロライド（iPrMgCl・LiCl）のＴＨＦ溶液を加え、４０℃で５時間反応させた。これにより、第１のモノマーＭ１であるＮＳ−ＤＢＰＢから第１のハロゲン化モノマーＧＭ１であるＮＳ−ＤＢＰＢハロゲン化モノマー溶液を作製した。同様に、第２のモノマーＭ２であるＤＢＨＢから第２のハロゲン化モノマーＧＭ２であるＤＢＨＢハロゲン化モノマー溶液を作製した。また、グローブボックス内において、アルゴン雰囲気下とした二口フラスコ中でNi(dppe)Cl2をＴＨＦに溶解させて、触媒溶液を作製した。そして、室温（２５℃）で触媒溶液に、シリンジを用いてＮＳ−ＤＢＰＢハロゲン化モノマー溶液を添加して５時間攪拌し、さらに、シリンジを用いてＤＢＨＢハロゲン化モノマー溶液を添加して５時間攪拌した後、塩酸・メタノール混合溶液（塩酸：メタノール＝１：５，ｖ／ｖ）に展開し攪拌して、脱保護前のブロックコポリマーＮＳ−Ｈ（ｌ−ｍ）を作製した。なお、下記表６〜８に示す配合比に従って作製した３種類の脱保護前のブロックコポリマーを、実施例１：ＮＳ−Ｈ（２８−２６２），実施例２：ＮＳ−Ｈ（４４−１７８），実施例３：ＮＳ−Ｈ（７４−１６７）とした。
【表６】
0005728417.tif 000027
【表７】
0005728417.tif 000028
【表８】
0005728417.tif 000029
【００５０】
次に、得られた実施例１〜３の３種類の脱保護前のブロックコポリマーＮＳ−Ｈ（２８−２６２），ＮＳ−Ｈ（４４−１７８），ＮＳ−Ｈ（７７−１６７）を、下記反応式（１１）に示すように、ジエチルアミン臭化水素塩（(C2H5)2NH・HBr）と反応させて脱保護化することにより、イオン伝導性セグメント（親水性セグメント）Ｓと非イオン伝導性セグメント（疎水性セグメント）Ｈとを有するブロックコポリマーとしての燃料電池用電解質Ｓ−Ｈ（ｌ−ｍ）を作製した。
【化２１】
0005728417.tif 000030
【００５１】
具体的には、還流冷却管を付けた三口フラスコにＮＳ−ＨとＮＭＰ（1-Methyl-2-pyrrolidone）を入れ、窒素雰囲気下１２０℃で溶解させた後、ジエチルアミン臭化水素塩のＮＭＰ溶液を滴下して４８時間攪拌した。得られた暗褐色粘性溶液をジエチルエーテル中に展開し、吸引濾過により回収した。得られた赤褐色固体を１Ｍの塩酸水溶液（HCl aq）中で２４時間、その後精製水で２４時間攪拌し、吸引濾過により回収した後、８０℃で一晩減圧乾燥させることにより、目的の炭化水素系の燃料電池用電解質（以下、単に「電解質」とも呼ぶ）Ｓ−Ｈ（ｌ−ｍ）を作製した。なお、実施例１〜３の３種類の電解質Ｓ−Ｈ（２８−２６２），Ｓ−Ｈ（４４−１７８），Ｓ−Ｈ（７４−１６４）は、それぞれ、下記表９に示す配合比で作製された。なお、３種類の電解質Ｓ−Ｈ（２８−２６２），Ｓ−Ｈ（４４−１７８），Ｓ−Ｈ（７４−１６４）のそれぞれの括弧内の数値は、イオン伝導性セグメントと非イオン伝導性セグメントの長さ（ユニット数）の比をＧＰＣ（ゲル浸透クロマトグラフ分析）から求めたものである。
【表９】
0005728417.tif 000031
【００５２】
（２）比較例
以下に示す方法に従って、比較例としての炭化水素系電解質を作製した。Ｊｏｕｒｎａｌ  ｏｆ  Ｐｏｌｙｍｅｒ  Ｓｃｉｅｎｃｅ：ＰａｒｔＡ：Ｐｏｌｙｍｅｒ  Ｃｈｅｍｉｓｔｒｙ，ｖｏｌ．３１，８５３−８５８（１９９３）に基づいて下記化学式（Ｆ７）のポリマーＢＰ１を作製した。そして１ｇのポリマーＢＰ１を１Ｎの硫酸で２４時間、２５℃で浸漬後、純水で洗浄して下記化学式（Ｆ８）の電解質ＲＰ１を作製した。ユニット数ｕ，ｖは、イオン伝導性セグメント（親水部）と非イオン伝導性セグメントのユニット数を示しており、任意の自然数である。なお、作製した比較例の電解質ＲＰ１におけるイオン伝導性セグメントと非イオン伝導性セグメントのユニット比は６：４であった。また、この比較例の電解質ＲＰ１は、図示は省略するが、ミクロ相分離構造とはならずランダム構造となっている。
【化２２】
0005728417.tif 000032
【化２３】
0005728417.tif 000033
【００５３】
Ｄ２．燃料電池用電解質の特性評価
作製した比較例の電解質ＲＰ１、実施例１の電解質Ｓ−Ｈ（２８−２６２）、実施例２の電解質Ｓ−Ｈ（４４−１７８）、および、実施例３の電解質Ｓ−Ｈ（７４−１６４）のイオン伝導性セグメントＳ：非イオン伝導性セグメントＨの組成比としてユニット比を求めた。なお、ユニット比は、ＧＰＣにより求めたイオン伝導性セグメントＳと非イオン伝導性セグメントＨの長さ（ユニット数）の比から概算したものである。また、ＧＰＣにより分子量の分散比Ｍｗ／Ｍｎ（Ｍｗ：重量平均分子量，Ｍｎ：数量平均分子量）を求めた。また、元素分析によりイオン交換容量（ＩＥＣ：ion exchange capacity）を求めた。下記表１０に示す通り、比較例のユニット比６：４に対して、実施例１のユニット比は１：９であり、実施例２のユニット比は２：８であり、実施例３のユニット比は３：７であった。また、比較例の分散比２．５に対して、実施例１の分散比は１．３２、実施例２の分散比は１．１９、実施例３の分散比は１．１５と小さくなっており、ブロック構造が緻密に制御されていると推定される。また、比較例のＩＥＣが２［ｍｅｑ／ｇ］であるのに対して、実施例１のＩＥＣは０．９６、実施例２のＩＥＣは１．６９［ｍｅｑ／ｇ］で、実施例３のＩＥＣは２．４２［ｍｅｑ／ｇ］であった。ＩＥＣが高いほど極性基の濃度は高くなるので、実施例１、実施例２、実施例３の順にプロトン伝導性は高くなると考えられる。なお、作製した電解質が非水溶性の場合には、ユニット比の値が高いほど電解質としての性能は良いと考えられる。
【表１０】
0005728417.tif 000034
【００５４】
図３は、実施例１〜３の電解質をそれぞれガラス基板上に形成したキャスト膜の表面を観察したＡＦＭ像（原子間力顕微鏡（ＡＦＭ：Atomic Force Microscope）で観察した像）である。なお、それぞれのキャスト膜は、以下のように作製した。すなわち、作製した実施例２および実施例３の電解質Ｓ−Ｈ（４４−１７８），Ｓ−Ｈ（７４−１６４）の５ｗｔ％のＤＭＳＯ（Dimethyl sulfoxide）溶液をそれぞれ調整し、吸引濾過により、不要物を除去した後、１０ｃｍ×１０ｃｍのガラス基板に塗布し、１２０℃で一晩乾燥させることによって、それぞれのキャスト膜を作製した。また、同様に、作製した実施例１の電解質Ｓ−Ｈ（２８−１６２）の５ｗｔ％のＮＭＰ溶液を調整し、キャスト膜を作製した。
【００５５】
ＡＦＭ像の白の部分がイオン伝導性セグメントの部分で黒の部分が非イオン伝導性セグメントの部分である。上記したように比較例の電解質ではイオン伝導性セグメントの部分と非イオン伝導性セグメントの部分とがランダムな構造であるのに対して、実施例１〜実施例３では、ミクロ相分離構造となっていることを確認した。
【００５６】
図４は、比較例および実施例１〜３のキャスト膜のプロトン伝導度σの測定結果を示すグラフである。なお、プロトン伝導度σ［Ｓ／ｃｍ］は、温度８０℃にて相対湿度を変えて一般的な方法で測定した。図に示すように、いずれの実施例も、比較例とほぼ同様の特性のプロトン伝導度が得られていることを確認した。また、実施例２および実施例３は、実施例１に比べてプロトン伝導度が向上していることを確認した。これは、以下の理由によるものと考えられる。すなわち、図３に示したように、実施例１の構造は、イオン伝導性セグメントの部分と非イオン伝導性セグメントの部分とが分離されたミクロ相分離構造とはなっているが、厚さ方向に沿って明瞭に分離された構造とはなっていない。これに対して、実施例２および実施例３は、イオン伝導性セグメントの部分と非イオン伝導性セグメントの部分とが、それぞれ、厚さ方向に沿った構造となるように明瞭に分離されたミクロ相分離構造となっており、イオン伝導性セグメントの部分によるプロトン伝導性が向上するため、と考えられる。また、実施例１、実施例２、実施例３の順にプロトン伝導性は高くなっていることを確認した。これは、上記したように（表１０参照）、実施例１、実施例２、実施例３の順にイオン交換容量（ＩＥＣ）が高くなっており、これに応じて極性基の濃度が高くなっているため、と考えられる。
【００５７】
図５は、比較例および実施例１，２の電解質をそれぞれ電極触媒層の電解質として用いて構成した燃料電池のＩＶ特性の測定結果を示すグラフである。なお、燃料電池の構成は、上記図２に示した構成と同じである。電解質膜としてはＮａｆｉｏｎ１１２（登録商標，デュポン社製）を用いた。また、測定は、環境温度８０℃で相対湿度９０％にて行った。図に示すように、比較例のＩＶ特性に比べて、実施例１のＩＶ特性が約２倍、実施例２のＩＶ特性が約４倍と、大幅に向上していることを確認した。
【００５８】
比較例の電解質は、ミクロ相分離構造ではなくランダムな構造なために、プロトン伝導パスと酸素伝導パスとが分離されず、プロトン抵抗および酸素拡散抵抗が上昇したことにより、ＩＶ特性が悪くなっていると考えられる。これに対して、実施例のＩＶ特性の向上は、以下の理由による。
【００５９】
図６は、実施例１および実施例２の電解質をそれぞれカーボン基板上に形成したキャスト膜の表面を観察したＡＦＭ像である。なお、それぞれのキャスト膜は、以下のように作製した。すなわち、作製した実施例１および実施例２の電解質Ｓ−Ｈ（２８−２６２），Ｓ−Ｈ（４４−１７８）を、それぞれ、水およびエタノールに混合した分散液とし、１０ｃｍ×１０ｃｍのカーボン基板にスプレー塗布し、１２０℃で一晩乾燥させることによって、それぞれのキャスト膜を作製した。
【００６０】
ＡＦＭ像において、実施例１および実施例２のいずれの電解質も、カーボン基板上では微小粒子状になっていることを確認した。これは、いずれの電解質も強い界面活性機能を有しており、カーボン基板上においては微小粒子状になり易い性質を有しているからと考えられる。このことから、電極触媒においても、触媒担体としてのカーボンにおいて同様に微小粒子状になり易く、ガス透過性、特に、カソード側電極触媒層における酸素透過性が向上すると考えられる。なお、これは、電解質の構造が、上記したように、イオン伝導性セグメントと非イオン伝導性セグメントとのジブロック構造であるために、微粒子状に凝集するためと考えられる。また、電解質の構造が上記したように、イオン伝導性セグメントと非イオン伝導性セグメントのブロック構造を有すること、および、芳香族同士が直接結合された剛直な芳香族骨格を主鎖とすることから、空隙が形成されやすくなり、酸素拡散抵抗が低くなるため、と考えられる。以上のことから、実施例の電解質は、電極触媒層において、上記したようにプロトン伝導度を比較例と同様の特性を維持しつつ、ガス透過性、特に、カソード側電極触媒層における酸素透過性を向上させることにより、酸素透過性とプロトン伝導性という背反する特性をバランス良く向上させることができ、ＩＶ特性が向上している、と考えられる。
【００６１】
以上のように、作製した比較例および実施例の結果からわかるように、芳香族骨格を主鎖とするイオン伝導性セグメントＳと芳香族骨格のみを主鎖とする非イオン伝導性セグメントＨとで構成されたブロックコポリマー（ブロック共重合体）であって、イオン伝導性セグメントＳと非イオン伝導性セグメントＨの組成比が１：９〜３：７のモル比の範囲内で、分子量の分散比Ｍｗ／Ｍｎが１〜１．５０の範囲内となるように設定された炭化水素系の燃料電池用電解質は、芳香族骨格を主鎖とするポリマーの利点である高耐熱性および高膨潤抑制効果を維持しつつ、イオン伝導性セグメントＳと非イオン伝導性セグメントＨとによるブロック構造が精密に制御可能であり、良好なプロトン伝導性やガス透過性が確保できる。
【００６２】
Ｅ．変形例：
以上、本発明の実施の形態および実施例について説明したが、本発明はこのような実施の形態になんら限定されるものではなく、その要旨を逸脱しない範囲内において種々なる態様での実施が可能である。
【００６３】
上記実施形態で説明した燃料電池用電解質は、イオン伝導性セグメントと非イオン伝導性セグメントによるジブロックコポリマーを例に説明したが、イオン伝導性セグメントと非イオン伝導性セグメントとイオン伝導性セグメント、あるいは、非イオン伝導性セグメントとイオン伝導性セグメントと非イオン伝導性セグメントのトリブロックコポリマーのように、イオン伝導性セグメントと非イオン伝導性セグメントを、触媒移動型縮合重合を用いて交互に形成した芳香族骨格のみを主鎖としたブロックコポリマーであってもよい。
【００６４】
上記説明では、芳香族骨格のみの主鎖を構成する芳香族として６員環の芳香族を例に説明したが、５員環等の芳香族であってもよく、種々の芳香族を適用するようにしてもよい。
【符号の説明】
【００６５】
１０…燃料電池
２０…膜電極接合体
２２…電解質膜
２４ａ…電極触媒層
２４ｃ…電極触媒層
３０ａ…ガス拡散層
３０ｃ…ガス拡散層
４０ａ…セパレータ
【図１】
0005728417.tif 000040
【図２】
0005728417.tif 000041
【図４】
0005728417.tif 000042
【図５】
0005728417.tif 000043
【図３】
0005728417.tif 000044
【図６】
0005728417.tif 000045